(57)【要約】【課題】  オフセット印刷が可能でインクジェット記録適性にも優れ、高速塗工が可能なトランスファーロールコーターで製造可能なインクジェット記録媒体の製造方法を提供する。【解決手段】  支持体の少なくとも一方の面に、顔料及びバインダーを主成分とする塗工液をトランスファーロールコーターで塗工後、乾燥してインク受理層を設けるインクジェット記録媒体の製造方法であって、塗工液のハーキュレス粘度が５〜３０ｍＰａ・ｓであり、かつ、顔料が吸油量９０〜２００ｍｌ／１００ｇ、ＢＥＴ比表面積４５〜２００ｍ２／ｇ、平均粒子径１．０〜３．０μｍの合成シリカを含有する。【選択図】    なし【特許請求の範囲】
【請求項１】
支持体の少なくとも一方の面に、顔料及びバインダーを主成分とする塗工液をトランスファーロールコーターで塗工後、乾燥してインク受理層を設けるインクジェット記録媒体の製造方法であって、前記塗工液のハーキュレス粘度が５〜３０ｍＰａ・ｓで、かつ前記顔料が吸油量９０〜２００ｍｌ／１００ｇ、ＢＥＴ比表面積４５〜２００ｍ２／ｇ、平均粒子径１．０〜３．０μｍの合成シリカを含有することを特徴とするインクジェット記録媒体の製造方法。
【請求項２】
前記合成シリカが、珪酸ソーダ水溶液を鉱酸および／又は酸性金属塩水溶液により中和して得られた合成シリカスラリーを湿式粉砕したものであることを特徴とする請求項１に記載のインクジェット記録媒体の製造方法。
【請求項３】
前記合成シリカが珪酸ソーダ水溶液を硫酸アルミニウム水溶液により中和して得られた合成シリカであることを特徴とする請求項２に記載のインクジェット記録媒体の製造方法。
【請求項４】
前記合成シリカスラリーを湿式粉砕して得られる前記合成シリカを、乾燥工程を経ずに塗工液中に配合することを特徴とする請求項２または３に記載のインクジェット記録媒体の製造方法。
【請求項５】
前記顔料が、前記合成シリカと平均粒子径０．２〜１．０μｍの軽質炭酸カルシウムを含有することを特徴とする請求項１〜４のいずれかに記載のインクジェット記録媒体の製造方法。
【請求項６】
前記トランスファーロールコーターがゲートロールコーターであることを特徴とする請求項１〜５のいずれかに記載のインクジェット記録媒体の製造方法。
【請求項７】
前記インク受理層の塗工量が片面あたり２〜７ｇ／ｍ２であることを特徴とする請求項１〜６のいずれかに記載のインクジェット記録媒体の製造方法。
【請求項８】
前記塗工液中にカチオン性樹脂を含有する請求項１〜７のいずれかに記載のインクジェット記録媒体の製造方法。
【発明の詳細な説明】
【技術分野】
【０００１】
本発明は、トランスファーロールコーターによりインク受理層を形成させるインクジェット記録媒体の製造方法に関する。
【背景技術】
【０００２】
インクジェット記録方式は、各種の方法により飛翔させたインクの微小液滴を、紙などの記録用紙に付着させて画像や文字を形成させる記録方式である。この記録方式は、高速化、フルカラー化が容易である上、記録時の騒音が低く、装置が低価格なこともあって、家庭ユーザー用として目覚しく普及している。また、商業用途の分野において、可変情報（公共料金やクレジットの請求書や領収書、配送用伝票、広告など）の印刷は、従来ノンインパクト（ＮＩＰ）印刷を用いていたが、最近では、ラインヘッドを有する高速インクジェットプリンターによる印刷に置き換わり始めている。
【０００３】
インクジェット記録方式に用いる記録媒体は、顔料を含むインク受理層を設けない非塗工紙タイプと、顔料を含むインク受理層を設けた塗工紙タイプとに大別され、通常、ホームページ印刷やビジネスレポートには安価な非塗工紙タイプのものが用いられ、デジタルカメラなどの出力には高精細画像を再現できる塗工紙タイプのものが用いられている。
特に、インクジェット記録方式の用途拡大に伴い、塗工紙タイプのインクジェット記録媒体として、両面にも印刷可能で高精細画像を安価に再現できるものが求められている。このため、インクジェット記録媒体の生産性を向上させてコスト低減を図るため、オンマシンコーターで製造できる技術が要求されている。
また、インクジェットによる印字前に、記録媒体に予めオフセット印刷で背景（罫線やロゴマークなど）が印刷される場合もあり、インクジェット記録媒体にはオフセット印刷適性も要求されている。
【０００４】
オンマシンコーターでインクジェット記録媒体を製造する技術としては、オフセット印刷可能なインクジェット記録用紙をオンマシンコーターで製造する技術（例えば特許文献１参照）や、普通紙の感触を有するインクジェット記録用紙の製造技術（例えば特許文献２参照）が開示されている。また、一般印刷用紙を高速で製造する技術としては、ゲートロールコーターにて印刷用顔料と被紙を製造する技術（例えば特許文献３参照）が開示されている。
【０００５】
【特許文献１】特開２００２−１２７５８７号公報
【特許文献２】特開平４−２１９２６７号公報
【特許文献３】特開平６−２５９９７号公報
【発明の開示】
【発明が解決しようとする課題】
【０００６】
しかしながら、上記特許文献１記載の技術の場合、オンマシンコーターといってもトランスファーロールコーター（ゲートロールコーター、ロッドメータリングサイズプレス、ブレードメータリングサイズプレスなど）での製造はできず、エアナイフコーターを適用できるに過ぎない。トランスファーロールコーターで塗工するためには塗料のハイシェア粘度を低くする必要があるが、特許文献１記載の技術の場合、塗料のハイシェア粘度を低くするため塗料の固形分を低くした結果、トランスファーロールコーターでは所定の塗工量を付与できない。一方、所定の塗工量を得るために塗料の固形分を高くすると、トランスファーロールコーターでの塗工不良が生じてしまう。一方、エアナイフコーターでは、両面にインク受理層を設けたインクジェット記録媒体を安価に生産することが困難なため、両面印刷可能なインクジェット記録媒体の実現ができない。
【０００７】
また、上記特許文献２記載の技術の場合、基紙に塗布する被覆層用塗料の低ひずみ速度のＢ型粘度が１〜１００Ｐａ・ｓと非常に高いため、フィルムトランスファーロールコーターを用いて高速塗工を行うと、ロールから紙が剥離する際の剥離パターンに起因する塗工欠陥が目立つ等の問題が生じ、高速での塗工処理は困難であった。また、この技術は、普通紙の感触を狙ったものであるため、被覆層中の顔料の存在比率が低く、インクの吸収容量が不足し、充分なインクジェット適性が得られない欠点があった。
【０００８】
一方、上記特許文献３記載の技術は、一般的な顔料塗被紙の製造技術を開示するに過ぎず、インクジェット印刷適性についてはまったく検討されていない。
従って、本発明の目的は、オフセット印刷が可能でインクジェット記録適性にも優れ、高速塗工が可能なトランスファーロールコーターで製造可能なインクジェット記録媒体の製造方法を提供することにある。
【課題を解決するための手段】
【０００９】
本発明者らは、前述の課題を解決すべく鋭意検討した結果、顔料中に所定のシリカを含有させ、かつ所定粘度の塗工液を用いることにより、トランスファーロールコーターを用いて優れた性能を有するインク受理層を形成できることを見出した。
すなわち本発明の上記の目的は、支持体の少なくとも一方の面に、顔料及びバインダーを主成分とする塗工液をトランスファーロールコーターで塗工後、乾燥してインク受理層を設けるインクジェット記録媒体の製造方法であって、前記塗工液のハーキュレス粘度が５〜３０ｍＰａ・ｓで、かつ、前記顔料が吸油量９０〜２００ｍｌ／１００ｇ、ＢＥＴ比表面積４５〜２００ｍ２／ｇ、平均粒子径１．０〜３．０μｍの合成シリカを含有することを特徴とするインクジェット記録媒体の製造方法によって達成された。
【００１０】
前記合成シリカが、珪酸ソーダ水溶液を鉱酸および／又は酸性金属塩水溶液により中和して得られた合成シリカスラリーを湿式粉砕したものであることや、前記合成シリカが珪酸ソーダ水溶液を硫酸アルミニウム水溶液により中和して得られた合成シリカであることが好ましい。
【００１１】
前記合成シリカスラリーを湿式粉砕して得られる前記合成シリカを、乾燥工程を経ずに塗工液中に配合することが好ましい。また、前記顔料が、前記合成シリカと平均粒子径０．２〜１．０μｍの軽質炭酸カルシウムを含有することが好ましい。
【００１２】
前記トランスファーロールコーターがゲートロールコーターであること、前記インク受理層の塗工量が片面あたり２〜７ｇ／ｍ２であること、又は、前記塗工液中にカチオン性樹脂を含有することが好ましい。
【発明の効果】
【００１３】
本発明のインクジェット記録媒体の製造方法によれば、高いインクジェット適性（印字濃度、耐水性など）を有し、オフセット印刷適性も併せ持つインクジェット記録媒体を、高い生産性で製造できる。又、インク受理層を両面に設けることも容易である。
【発明を実施するための最良の形態】
【００１４】
以下本発明の実施形態について説明する。本発明のインクジェット記録媒体の製造方法は、支持体の少なくとも一方の面に、以下の塗工液をトランスファーロールコーターで塗工してインク受理層を設けて行う。必要に応じて両面にインク受理層を塗工することができる。
【００１５】
本発明に用いられる支持体は、シート状であればいずれのものを用いても良いが、特に木材繊維を原料とする未塗工の紙を用いることが好ましい。この紙は抄紙用パルプを主体として構成される。抄紙用パルプとしてはＬＢＫＰ、ＮＢＫＰなどの化学パルプや、ＧＰ、ＴＭＰなどの機械パルプおよび古紙パルプが挙げられるが、本発明は特にこれらに限定されるものではなく、また、これらは必要に応じて単独または併用することができる。さらに、原紙中に内添する填料やサイズ剤、紙力増強剤などの各種内添薬品についても特に限定されるものではなく、公知の填料および各種内添薬品の中から適宜選択して使用することができる。また、必要に応じて、消泡剤、ｐＨ調整剤、染料、有機顔料、蛍光染料などを原紙に内添することも可能である。
【００１６】
インク受理層は、顔料およびバインダーを主成分とする所定の粘度の塗工液を塗工して形成する。塗工液の粘度については後述する。
【００１７】
<塗工液の顔料>
塗工液の顔料としては、吸油量９０〜２００ｍｌ／１００ｇ、好ましくは１００〜１８０ｍｌ／１００ｇ、ＢＥＴ比表面積４５〜２００ｍ２／ｇ、好ましくは６０〜２００ｍ２／ｇ、平均粒子径１．０〜３．０μｍの合成シリカを含有する。
【００１８】
<合成シリカ>
上記合成シリカの吸油量が９０ｍｌ／１００ｇ未満であると、得られたインク受理層のインク吸収性が低下し、２００ｍｌ／１００ｇを超えるとインク受理層の表面強度が低下（例えばオフセット印刷適性が低下）する。また、合成シリカのＢＥＴ比表面積が４５ｍ２／ｇ未満であるとインク吸収性が低下し、２００ｍ２／ｇを超えると塗工液の粘度が高くなって操業性（例えば、オンマシン塗工適性）が悪化する。また、合成シリカの平均粒子径が１．０μｍ未満であると、シリカの空隙量が低下してインクを保持しにくくなり、インクが塗工層内部や支持体内部に浸透して印字濃度が低下する。一方、平均粒子径が３．０μｍを超えると、シリカ自体の不透明度が高くなって印字濃度が低下する。なお、シリカの平均粒子径は、レーザー法粒度測定機（例えば、マルバーン社製の商品名：マスターサイザーＳ型）を用いて測定することができる。
【００１９】
上記合成シリカとして、珪酸ソーダ水溶液を鉱酸及び／または酸性金属塩水溶液により中和して得られた合成シリカスラリーを湿式粉砕処理して得られた合成シリカを用いると、インクジェット適性とオフセット印刷適性をともに具備するので好ましい。
上記酸性金属塩水溶液を構成する金属元素としては、例えばマグネシウム、カルシウム、ストロンチウム、バリウムなどのアルカリ土類金属元素、又は、チタン、ジルコニウム、ニッケル、鉄、アルミニウム等が挙げられ、酸性金属塩水溶液としては酸性金属硫酸塩が挙げられる。特に、酸性金属硫酸塩である硫酸アルミニウム水溶液を用いると、塗工液の固形分濃度を高くすることができるだけでなく、固形分濃度が高い場合でもハーキュレス粘度（ハイシェア粘度）を低く維持できるので好ましい。
【００２０】
また、酸性金属塩水溶液の配合量は、珪酸ソーダ中和当量の５〜６０％（中和当量に対する％）が好ましく、その他は鉱酸を用いることが好ましい。
鉱酸及び／または酸性金属塩水溶液は、珪酸ソーダを中和して合成シリカスラリーを得る際、中和に用いるものであり、好ましくは鉱酸と酸性金属塩水溶液の両方を用いる。好ましい配合割合は、当量比で鉱酸：酸性金属塩水溶液＝９５：５〜４０：６０である。鉱酸と酸性金属塩水溶液を両方用いる場合、これらを一種類ずつ逐次中和に用いても良いし、これらを混合したものを中和に用いても良い。
上記合成シリカは、例えば、特開２００２−２７４８３７号公報に記載された方法で得られた合成シリカスラリーを、さらに公知の粉砕処理機（サンドグラインダー等）で湿式粉砕することで得ることができる。
【００２１】
<その他の顔料>
塗工液の顔料としては、上記合成シリカのみから成ってもよいが、さらに、上記合成シリカの他に、重質炭酸カルシウム、軽質炭酸カルシウム、カオリン、焼成クレー、有機顔料、酸化チタンなど、通常塗工紙用顔料として用いられているものをいずれも併用することができる。これら通常の塗工紙用顔料は、例えば、塗工液の顔料全体の２０〜８０質量％程度配合できる。ただし、塗工液の固形分濃度をより高くし、かつ印字濃度を低下させないため、平均粒子径０．２〜１μｍの軽質炭酸カルシウムを上記合成シリカと併用することが好ましく、特に形状が針状の軽質炭酸カルシウムが好ましい。なお、軽質炭酸カルシウムは合成炭酸カルシウムとも呼ばれ、石灰乳と炭酸ガスを反応させる炭酸ガス法や、カルシウム塩（水酸化物や酸化物を含む）とソーダ灰（炭酸ナトリウム）を反応させる炭酸塩溶液化合法等を用いて製造することができる。これらの反応を制御することにより炭酸カルシウムの粒子径や形状を容易に調整することができる。
又、顔料全体において、（シリカ／軽質炭酸カルシウム）の質量比が２０／８０〜８０／２０の範囲であると、塗料がより高濃度化し、又、塗工層の表面強度が向上するので好ましい。この場合、分子のシリカは、顔料全体のシリカ分を示し、分母の軽質炭酸カルシウムは顔料全体の軽質炭酸カルシウム分（上記平均粒子径０．２〜１μｍの軽質炭酸カルシウムに由来するもの）を示す。
【００２２】
<合成シリカの塗工液への配合>
上記した合成シリカスラリーを湿式粉砕処理した合成シリカを、好ましくは乾燥工程を経ずに塗工液中に混合することで塗工液製造コストを削減でき、より安価にインクジェット記録用紙を製造することができる。
【００２３】
<バインダー>
塗工液のバインダーは特に制限はなく、例えば公知の樹脂から適宜選択することができるが、水溶性高分子接着剤、合成エマルジョン系接着剤など、水に溶解または分散可能なものが望ましい。水溶性高分子接着剤としては、デンプンまたはその変性物、ポリビニルアルコールおよびその変性物、カゼインなどを挙げることができる。また、合成エマルジョン系接着剤としては、アクリル樹脂系エマルジョン、酢酸ビニル樹脂系接着剤、スチレンブタジエンラテックス、ウレタン樹脂系エマルジョンなどを挙げることができるが、印字濃度の点から水溶性高分子接着剤を使用することが望ましい。具体的には、完全ケン化型ポリビニルアルコール、部分ケン化型ポリビニルアルコール、カチオン変性ポリビニルアルコール、アニオン変性ポリビニルアルコール、シラノール変性ポリビニルアルコール、酸化デンプン、ヒドロキシエチルエーテル化デンプン、リン酸エステル化デンプンなどが挙げられる。
特に、バインダーのハーキュレス粘度が高いと、塗工液のハーキュレス粘度も高くなる傾向があるため、濃度が高い状態でもハーキュレス粘度の低いバインダー（例えば、重合度が１，０００以下のＰＶＡやヒドロキシエチルエーテル化デンプン）を用いることが好ましい。
【００２４】
<カチオン性樹脂>
本発明においては、アニオン性のインクジェット用インクに耐水性を付与するため、染料定着剤となるカチオン性樹脂がインク受理層（つまり、塗工液）に含まれていることが好ましい。
【００２５】
カチオン性樹脂は、カチオン性の水溶性高分子であり、アニオン要求量５ｍｅｑ／ｇ以上、分子量５，０００〜２００，０００のものを使用することがインク耐水性を向上させる点からより望ましい。その理由は次のように推測される。つまり、インクジェット用のインクは、インク受理層中の顔料内部の微小な空隙や顔料表面に吸着されると考えられる。そこで、このインクを耐水化するためには、インクと結合するカチオン性樹脂をインク受理層中の顔料内部の微小な空隙や顔料表面に分布させる必要があるが、カチオン性樹脂の分子量が２００，０００を超えると顔料内部の空隙に分布できず、顔料内部の空隙に入り込んだインクに耐水性を付与できない。一方、カチオン性樹脂の分子量が５，０００未満であると、顔料内部の微小な空隙に分布でき、顔料内部に入り込んだインクに耐水性を付与できるが、顔料内部にインクが定着されるために印字濃度が低下するので好ましくない。また、カチオン樹脂の分子量は、最終的に調整される塗工液のハーキュレス粘度にも影響し、分子量が２００，０００を超えたカチオン性樹脂を用いた場合、塗工液のハーキュレス粘度が高くなるため、本発明では好ましくない。又、カチオン性樹脂のアニオン要求量が５ｍｅｑ／ｇ以下であるとインクの定着能力が充分でない。
【００２６】
カチオン性樹脂としては、例えば、ポリエチレンイミン４級アンモニウム塩誘導体；ポリアミンポリアミドエピハロヒドリン縮重合体；アンモニアと、モノアミンやポリアミン等のアミン類と、エピハロヒドリン類とを反応させてなる縮重合物（ジアルキルアミン・アンモニア・エピクロロヒドリン縮重合体等）；ジシアンジアミド・ホルムアルデヒド樹脂；ジエチレントリアミン・ジシアンジアミド・アンモニウムクロライド重合物；ジメチルジアリルアンモニウムクロライド重合物等が例示できる。これらのうち、特に、インクジェットインクの定着性が高くなる、アンモニアとアミン類とエピハロヒドリン類とを反応させてなる縮重合物が好ましい。
【００２７】
<カチオン性樹脂に用いる縮重合物>
上記縮重合物におけるアミン類としては、例えば、第１級アミン、第２級アミン、第３級アミン、ポリアルキレンポリアミン、及びアルカノールアミンモノアミン等を挙げることができ、具体的には、第２級アミンとしてジメチルアミン、ジエチルアミン、ジプロピルアミン、メチルエチルアミン、メチルプロピルアミン、メチルブチルアミン、メチルオクチルアミン、メチルラウリルアミン、及びジベンジルアミン等を挙げることができる。。第３級アミンとして具体的には、トリメチルアミン、トリエチルアミン、トリプロピルアミン、トリイソプロピルアミン、トリ−ｎ−ブチルアミン、トリ−ｓｅｃ−ブチルアミン、トリ−ｔｅｒｔ−ブチルアミン、トリペンチルアミン、トリヘキシルアミン、トリオクチルアミン、及びトリベンジルアミン等を挙げることができる。これらのうち、第２級アミンであるジメチルアミン及びジエチルアミンが特に好ましい。
上記縮重合物におけるエピハロヒドリン類としては、例えば、エピクロロヒドリン、エピブロモヒドリン、エピヨードヒドリン、メチルエピクロルヒドリン等から選ばれる１種類以上を使用でき、これらのうち、エピクロロヒドリンが最も好ましい。
上記縮重合物の合成方法としては、例えば、特開平１０−１５２５４４号公報、特開平１０−１４７０５７号公報に記載される公知の方法を用いることができる。得られた上記縮重合物としては、１種単独のものを塗工液に配合してもよいし、上記縮重合物のうち異なる重合度のものを混合して塗工液に配合してもよい。また、上記縮重合物は、適宜合成したものでもよいし、市販品を用いてもよい。
【００２８】
<塗工液の塗工>
本発明においては、インク受理層はトランスファーロールコーターにより高速（３００ｍ／ｍｉｎ以上、１０００ｍ／ｍｉｎ以上も可能）で塗工形成される。これにより、生産性が大幅に向上するとともに、支持体の両面にインク受理層を容易に設けることもでき、両面印刷が可能なインクジェット記録媒体を安価に製造可能となる。トランスファーロールコーターとは、前計量方式（印刷塗工方式）で支持体に塗工液を塗布する（複数のロールやバ−やブレード等で計量した塗工液を、アプリケーションロールを用いて支持体に塗布する）コーターであり、ブレードコーターやバーコーターなどの後計量方式（支持体に付着させた塗工液を掻き取る方式）で塗工するコーターと比較して、塗工時に用紙にかかる負荷が小さいため断紙し難く、より高速で塗工できる等の利点がある。
【００２９】
トランスファーロールコーターとしては、ゲートロールコーター、ロッドメータリングサイズプレス、ブレードメータリングサイズプレスなどが挙げられ、これらは支持体に同時に両面塗工でき、マシン（抄紙機）上に容易に設置できる塗工方式である。
なお、トランスファーロールコーターは、オンマシンコーターであってもオフマシンコーターであっても良い。ここで、オンマシンコーターとは、支持体の製造機（抄紙機等）上に設置されて支持体の製造と同一ラインで塗工するものであり、オフマシンコーターとは、支持体の製造機と別に設置され、製造された支持体を一旦巻取り、別ラインのコーターで塗工するものである。生産効率を向上させてコストダウンを図る点では、オンマシンコータートランスファーロールコーターを用いるのが好ましい。
【００３０】
特に、支持体の片面あたり、一般に３本（両面計６本）のロールによって塗工するゲートロールコーターは、巻き線バー又は溝彫りのバ−等により塗工液を計量し、支持体に塗工するロッドメータリングサイズプレスに比べ、インク受理層（塗工面）の塗工量の均一性が高くなり、インクジェット適性、特にべた印字部の均一性が良好になるので好ましい。なお、従来のインクジェット記録媒体の製造における塗工方式としては、ブレードコーター、エアナイフコーター、バーコーター、カーテンコーターなどが用いられているが、これらの方式で支持体に同時に両面塗工することは困難であり、両面塗工するには、製造工程数の増加、乾燥負荷の増大などの問題が生じ、実用的でない。
【００３１】
<塗工液のハーキュレス粘度>
ここで、トランスファーロールコーターによる塗工を可能とするためには、インク受理層となる塗工液の粘度として、８８００ｒｐｍ、３０℃におけるハーキュレス粘度が５〜３０ｍＰａ・ｓとなるよう調整することが必要である。ハーキュレス粘度を上記範囲内に管理することで、トランスファーロールコーターによる高速塗工が安定して可能になる。塗工液のハーキュレス粘度が５ｍＰａ・ｓ未満であると、操業上の問題は発生しないものの、後述する必要な塗工量を得ることができない。一方、ハーキュレス粘度が３０ｍＰａ・ｓを超えると、トランスファーロールコーターによる塗工時に、塗工面の悪化や、ゲートロールコーターの場合には塗工液が飛散（通常「ジャンピング」と称される）して塗工不良を来たすので、好ましくない。
【００３２】
塗工液のハーキュレス粘度の調整は、上記した合成シリカを顔料として用いることで行う。又、バインダーとして低重合度のＰＶＡやヒドロキシエチルエーテル化デンプンを用いること、または、分子量が２００，０００以下のカチオン性樹脂を塗工液に配合することで、ハーキュレス粘度の調整がより容易になる。ここでハーキュレス粘度とは、高いずり速度を与えたときの粘度（ハイシェア粘度）をいう。
【００３３】
このように、塗工液のハーキュレス粘度を上記範囲内に調整することにより、好ましくは塗工液量を支持体の片面当たり固形分で２〜７ｇ／ｍ２となるよう管理できる。ここで、上記塗工液の塗工量が２ｇ／ｍ２未満であると、塗工ムラが生じて支持体表面をインク受理層で均一に覆うことができないため、インク吸収ムラが発生し、べた印字が不均一になる、つまりインクジェット適性が低下する場合がある。一方、塗工量が７ｇ／ｍ２を超えると、操業性が低下するとともに、記録媒体の断裁時の粉落ちなどが発生しやすくなるため望ましくない場合がある。
【００３４】
また、トランスファーロールコーターを用いて上記範囲内に塗工量を管理するためには、塗工液のＢ型粘度や塗工液の固形分濃度を所定の範囲に規定することが好ましい。
塗工液のＢ型粘度は１０〜１，０００ｍＰａ・ｓであることが好ましい。１，０００ｍＰａ・ｓを超えると、トランスファーロールコーターへの塗工液の液送が困難になったりハーキュレス粘度も高くなる傾向がある。一方、１０ｍＰａ・ｓ未満では、インクジェット記録適性に充分な塗工量を得ることが困難になる場合がある。
塗工液の固形分濃度は１０(質量)％以上であるのが好ましく、特に２０％以上であるのが好ましく、最も好ましくは３０％以上とする。つまり、上記濃度が１０％未満であると、トランスファーロールコーターで塗工を行うことはできるが、塗工液の固形分が低過ぎてインク受理層塗工量を２ｇ／ｍ２以上にすることができない場合がある。なお、上記濃度は高いほど好ましいが、あまり高いと塗工量の制御が困難になることや粘度が上昇し過ぎて実用上問題があるので、通常は５５％程度、好ましくは４５％を上限とする。
【００３５】
なお、本発明の効果を損なわない範囲で、インク受理層となる塗工液中にサイズ剤、染料、蛍光染料、保水剤、耐水化剤、ｐＨ調整剤、消泡剤、潤滑剤、防腐剤、界面活性剤、導電剤、紫外線吸収剤、酸化防止剤などの添加剤を用いることが可能であり、特に、サイズ剤の添加により印字部のシャープさが向上するため、添加することは望ましい。なお、各種添加剤の使用に当たっては、上記カチオン性樹脂との相溶性の点からカチオン性あるいはノニオン性であることが望ましい。
【００３６】
<実施例>
以下に、実施例によって本発明を更に具体的に説明するが、本発明は以下の実施例に限定されるものではない。又、以下の「部」、「％」は特に断らない限り質量部、質量％とし、水溶液等の場合は固形分に換算した値を示す。
【００３７】
<塗工液の特性の測定>
１．塗工液の顔料の平均粒子径：分散剤としてヘキサメタリン酸ソーダ０．２％を添加した純水中に試料（顔料）スラリーを滴下混合し、均一分散剤とし、レーザー法粒度測定機（マルバーン社製マスターサイザーＳ型）を使用して測定した。
２．塗工液の顔料のＢＥＴ比表面積：Ｍｉｃｒｏｍｅｒｉｔｉｃｓ社製ジェミニ２３６０型を用い、窒素吸着量により算出した。
３．塗工液の顔料の吸油量：ＪＩＳ  Ｋ５１０１に準じて測定した。
４．塗工液のハーキュレス粘度の測定：ハイシェア粘度計（熊谷理機工業社製、ＭＯＤＥＬ  ＨＲ−８０１Ｃ）を用いて、液温３０℃、８，８００ｒｐｍの条件で測定した。
５．塗工液のＢ型粘度の測定：Ｂ型粘度計（株式会社東京計器製）を用い、液温３０℃で、回転数６０ｒｐｍの条件で測定した。
【００３８】
<顔料（合成シリカ）の製造>
（合成シリカの製造１）
第１工程；反応容器（２００Ｌ）中で市販の３号珪酸ソーダ(SiO2:20.0% 、Na2O:9.5%)を水で希釈し、ＳｉＯ2 として６．７質量％の希釈珪酸ソーダ溶液２００Ｌを調製した。この珪酸ソーダ溶液を８５℃に加熱したのち、中和当量の２０％に相当する量の硫酸アルミニウム（Ａｌ2Ｏ3分の濃度8質量％  以下「バンド」と表示）を２００ｇ/分の滴下速度で、粗大ゲルが発生しない十分な強撹拌下で添加し、その後、中和当量の３０％に相当する量の硫酸 (濃度９８質量％) を上記同様に十分な強攪拌下で添加した。添加終了後、得られた部分中和液を攪拌下で熟成処理を行うと同時に、縦形サンドグラインダー（容量７．５７Ｌ、直径１ｍｍのガラスビーズの充填率７０％）を用いて粒径７μｍを目標に循環粉砕処理した。この熟成、粉砕処理を３時間行った。
第２工程；次いで、スラリー温度を９０℃に昇温し、第１工程と同濃度の硫酸を第１工程におけるのと同一条件で、中和当量の８０％まで添加し、攪拌下で３２分間熟成した。
第３工程；引き続き、熟成後のスラリーに上記と同濃度の硫酸を７６ｇ/分の添加速度で同様に添加し、スラリーｐＨを６に調節した。
湿式粉砕による粉砕；第３工程終了後のスラリーを濾過、水洗し、純水にリパルプして水和珪酸スラリーを回収した。得られたスラリーを、液状を示す濃度まで希釈し、ビーズ径０．６〜０．８ｍｍのガラスビーズ（東洋バロティーニ社製）の充填率８０％となる横型サンドグラインダーにこの希釈スラリーを投入し、湿式粉砕を行った。
【００３９】
（合成シリカの製造２）
上記第1工程でバンドを使用せず、中和相当量の１００％分全てに硫酸を使用したこと以外は、合成シリカの製造１とまったく同様にしてスラリーを得、湿式粉砕を行った。
【００４０】
（合成シリカＡ〜Ｇの製造）
合成シリカの製造１において、湿式粉砕の処理時間を調整し、以下の５種類の合成シリカを得た。吸油量１４７ｍｌ／１００ｇ、ＢＥＴ比表面積８０ｍ２／ｇ、平均粒子径２．１μｍのシリカを合成シリカＡとした。同様に、吸油量１２２ｍｌ／１００ｇ、ＢＥＴ比表面積８３ｍ２／ｇ、平均粒子径１．３μｍのシリカを合成シリカＢとし、吸油量１７０ｍｌ／１００ｇ、ＢＥＴ比表面積８１ｍ２／ｇ、平均粒子径２．７μｍのシリカを合成シリカＣとし、吸油量２１４ｍｌ／１００ｇ、ＢＥＴ比表面積７８ｍ２／ｇ、平均粒子径３．４μｍのシリカを合成シリカＤとし、吸油量８２ｍｌ／１００ｇ、ＢＥＴ比表面積９５ｍ２／ｇ、平均粒子径０．５μｍのシリカを合成シリカＥとした。
また、合成シリカの製造２において、湿式粉砕時間を調整して得た、吸油量１７７ｍｌ／１００ｇ、ＢＥＴ比表面積１０４ｍ２／ｇ、平均粒子径２．２μｍのシリカを合成シリカＦとし、吸油量１３５ｍｌ／１００ｇ、ＢＥＴ比表面積１０２ｍ２／ｇ、平均粒子径０．６μｍのシリカを合成シリカＧとした。
【実施例１】
【００４１】
広葉樹漂白クラフトパルプ（濾水度３５０ｍｌ  ｃ．ｓ．ｆ）からなるパルプスラリー１００部に対し、填料として炭酸カルシウム１５部、内添サイズ剤（サイズパインＮＴ−８７：荒川化学社製）０．４％カチオン化デンプン０．８部を添加し、ツインワイヤー型抄紙機で坪量８０ｇ／ｍ２になるように抄造して支持体Ｘを得た。
この支持体Ｘの両面に、合成シリカＡ１００部、ポリビニルアルコール（ＰＶＡ１０３：クラレ社製）５０部、カチオン性樹脂（ポリアミンアンモニアエピクロロヒドリン、アニオン要求量：６ｍｅｑ／ｇ、分子量１００，０００）２０部、カチオン性サイズ剤（ＳＳ３３５：日本ＰＭＣ社製）１０部からなる塗工液（固形分：２８％、ハーキュレス粘度：１９．０ｍＰａ・ｓ、Ｂ型粘度：３００ｍＰａ・ｓ）を、オンマシン上に設置されたゲートロールコーターにて１，０００ｍ／ｍｉｎの速度で塗工し、乾燥後さらにカレンダー処理（線圧１９６０Ｎ／ｃｍ（２００ｋｇｆ／ｃｍ）・２ＮＩＰ）を行い、インクジェット記録媒体のサンプルを得た。塗工液の塗工量は片面４．７ｇ／ｍ２であった。
【実施例２】
【００４２】
合成シリカＡに代えて合成シリカＢを１００部用いたこと以外は実施例１とまったく同様にして塗工液（固形分：２８％、ハーキュレス粘度：１９．８ｍＰａ・ｓ、Ｂ型粘度：３４０ｍＰａ・ｓ）を調製し、この塗工液を実施例１と全く同様にして支持体Ｘに塗工し、記録媒体サンプルを得た。塗工液の塗工量は片面４．７ｇ／ｍ２であった。
【実施例３】
【００４３】
合成シリカＡに代えて合成シリカＣを１００部用いたこと以外は実施例１とまったく同様にして塗工液（固形分：２８％、ハーキュレス粘度：１９．５ｍＰａ・ｓ、Ｂ型粘度：２８０ｍＰａ・ｓ）を調製し、この塗工液を実施例１と全く同様にして支持体Ｘに塗工し、記録媒体サンプルを得た。塗工液の塗工量は片面５．２ｇ／ｍ２であった。
【実施例４】
【００４４】
塗工液の塗工量を片面２．５ｇ／ｍ２としたこと以外は実施例１と全く同様にして記録媒体サンプルを得た。
【実施例５】
【００４５】
塗工液の塗工量を片面６．７ｇ／ｍ２としたこと以外は実施例１と全く同様にして記録媒体サンプルを得た。
【実施例６】
【００４６】
塗工液の塗工量を片面９．２ｇ／ｍ２としたこと以外は実施例１と全く同様にして記録媒体サンプルを得た。
【実施例７】
【００４７】
合成シリカＡ５０部に対して、軽質炭酸カルシウムＨ（タマパール１２３ＣＳ：奥多摩工業社製、平均粒子径０．３μｍ）５０部、ポリビニルアルコール（ＰＶＡ１０３：クラレ社製）２５部、ヒドロキシエチルエーテル化デンプン（ペンフォードガム２９５：日成共益社製）２５部、カチオン性樹脂（ポリアミンアンモニアエピクロロヒドリン、アニオン要求量：６ｍｅｑ／ｇ、分子量：１００，０００）２０部、カチオン性サイズ剤（ＳＳ３３５：日本ＰＭＣ社製）１０部からなる塗工液（固形分：３０％、ハーキュレス粘度：１９．９ｍＰａ・ｓ、Ｂ型粘度：６２０ｍＰａ・ｓ）を用いたこと以外は実施例１と全く同様にして記録媒体サンプルを得た。塗工液の塗工量は片面４．６ｇ／ｍ２であった。
【実施例８】
【００４８】
合成シリカＡ５０部に対して、軽質炭酸カルシウムＨ（タマパール１２３ＣＳ：奥多摩工業社製）５０部、ポリビニルアルコール（ＰＶＡ１０３：クラレ社製）２５部、ヒドロキシエチルエーテル化デンプン（ペンフォードガム２９５：日成共益社製）２５部、カチオン性樹脂（ポリアミンアンモニアエピクロロヒドリン、アニオン要求量：６ｍｅｑ／ｇ、分子量：５，０００）２０部、カチオン性サイズ剤（ＳＳ３３５：日本ＰＭＣ社製）１０部からなる塗工液（固形分：３０％、ハーキュレス粘度：１９．１ｍＰａ・ｓ、Ｂ型粘度：５８０ｍＰａ・ｓ）を用いたこと以外は実施例１と全く同様にして記録媒体サンプルを得た。塗工液の塗工量は片面５．３ｇ／ｍ２であった。
【実施例９】
【００４９】
合成シリカＡ５０部に対して、軽質炭酸カルシウムＨ（タマパール１２３ＣＳ：奥多摩工業社製）５０部、ポリビニルアルコール（ＰＶＡ１０３：クラレ社製）２５部、ヒドロキシエチルエーテル化デンプン（ペンフォードガム２９５：日成共益社製）２５部、カチオン性樹脂（ポリアミンアンモニアエピクロロヒドリン、アニオン要求量：３ｍｅｑ／ｇ、分子量：１００，０００）２０部、カチオン性サイズ剤（ＳＳ３３５：日本ＰＭＣ社製）１０部からなる塗工液（固形分：３０％、ハーキュレス粘度：１９．４ｍＰａ・ｓ、Ｂ型粘度：６００ｍＰａ・ｓ）を用いたこと以外は実施例１と全く同様にして記録媒体サンプルを得た。塗工液の塗工量は片面４．６ｇ／ｍ２であった。
【実施例１０】
【００５０】
合成シリカＡ５０部に対して、軽質炭酸カルシウムＨ（タマパール１２３ＣＳ：奥多摩工業社製）５０部、ポリビニルアルコール（ＰＶＡ１０３：クラレ社製）２５部、ヒドロキシエチルエーテル化デンプン（ペンフォードガム２９５：日成共益社製）２５部、カチオン性樹脂（ポリアミンアンモニアエピクロロヒドリン、アニオン要求量：７ｍｅｑ／ｇ、分子量：５００，０００）２０部、カチオン性サイズ剤（ＳＳ３３５：日本ＰＭＣ社製）１０部からなる塗工液（固形分：３０％、ハーキュレス粘度：２０．２ｍＰａ・ｓ、Ｂ型粘度：６５０ｍＰａ・ｓ）を用いたこと以外は実施例１と全く同様にして記録媒体サンプルを得た。塗工液の塗工量は片面４．６ｇ／ｍ２であった。
【実施例１１】
【００５１】
合成シリカＡに代えて合成シリカＦを１００部用いたこと以外は実施例１と全く同様にして、塗工液（固形分：２３％、ハーキュレス粘度：１０．６ｍＰａ・ｓ、Ｂ型粘度：２６０ｍＰａ・ｓ）を調製し、この塗工液を実施例１とまったく同様にして支持体Ｘに塗工し、記録媒体サンプルを得た。塗工液の塗工量は片面２．４ｇ／ｍ２であった。
【実施例１２】
【００５２】
広葉樹漂白クラフトパルプ（濾水度４５０ｍｌ  ｃ．ｓ．ｆ）からなるパルプスラリー１００部に対し、填料としてカオリン１０部、バンド１．０部を添加し、ツインワイヤー型抄紙機で坪量８０ｇ／ｍ２になるように抄造して支持体Ｙを得た。
この支持体Ｙの両面に、実施例１と全く同様の塗工液をオンマシン上に設置されたブレードメータリングサイズプレスにて５００ｍ／ｍｉｎの速度で塗工し、乾燥後さらにカレンダー処理（線圧１９６０Ｎ／ｃｍ（２００ｋｇｆ／ｃｍ）・１ＮＩＰ）を行い、記録媒体サンプルを得た。塗工液の塗工量は片面５．１ｇ／ｍ２であった。
【００５３】
<比較例１>
合成シリカＡに代えて合成シリカＤを１００部用いたこと以外は実施例１と全く同様にして塗工液（固形分：３０％、ハーキュレス粘度：２１．８ｍＰａ・ｓ、Ｂ型粘度：３２０ｍＰａ・ｓ）を調製し、この塗工液を実施例１とまったく同様にして支持体Ｘに塗工し、記録媒体サンプルを得た。塗工液の塗工量は片面５．１ｇ／ｍ２であった。
【００５４】
<比較例２>
合成シリカＡに代えて合成シリカＥを１００部用いたこと以外は実施例１と全く同様にして塗工液（固形分：２８％、ハーキュレス粘度：１８．５ｍＰａ・ｓ、Ｂ型粘度：３６０ｍＰａ・ｓ）を調製し、この塗工液を実施例１とまったく同様にして支持体Ｘに塗工し、記録媒体サンプルを得た。塗工液の塗工量は片面５．０ｇ／ｍ２であった。
【００５５】
<比較例３>
シリカ（ファインシールＸ３７（トクヤマ社製）、吸油量：２６０ｍｌ／１００ｇ、ＢＥＴ比表面積：２７５ｍ２／ｇ、平均粒子径：２．７μｍ）１００部に対して、ポリビニルアルコール（ＰＶＡ１０３：クラレ社製）４０部、ヒドロキシエチルエーテル化デンプン（ペンフォードガム２９５：日成共益社製）４０部、カチオン性樹脂（ポリアミンアンモニアエピクロロヒドリン、アニオン要求量：６ｍｅｑ／ｇ、分子量：１００，０００）２０部、カチオン性サイズ剤（ＳＳ３３５：日本ＰＭＣ社製）１０部からなる塗工液（固形分：２５％、ハーキュレス粘度：１７．０ｍＰａ・ｓ、Ｂ型粘度：５４０ｍＰａ・ｓ）を用いたこと以外は、実施例１と全く同様にして記録媒体サンプルを得た。塗工液の塗工量は片面４．９ｇ／ｍ２であった。このサンプルは表面強度が弱いため、乾燥時に塗工層の脱落が発生した。
【００５６】
<比較例４>
合成シリカＡ１００部に対して、ポリビニルアルコール（ＰＶＡ１１７：クラレ社製）５０部、カチオン性樹脂（ポリアミンアンモニアエピクロロヒドリン、アニオン要求量：６ｍｅｑ／ｇ、分子量：１００，０００）２０部、カチオン性サイズ剤（ＳＳ３３５：日本ＰＭＣ社製）１０部からなる塗工液（固形分：２０％、ハーキュレス粘度：３９．５ｍＰａ・ｓ、Ｂ型粘度：７００ｍＰａ・ｓ）を用い、実施例１と全く同一の支持体Ｘ上に塗工を試みたが、塗工液の飛散（ジャンピング）が激しく、記録媒体サンプルを得ることができなかった。
【００５７】
<比較例５>
乾式粉砕シリカ（ＮＩＰＳＩＬ  Ｅ７４３（日本シリカ工業社製）、吸油量１６０ｍｌ／１００ｇ、ＢＥＴ比表面積４０ｍ２／ｇ、平均粒子径１．５μｍ）１００部に対して、ポリビニルアルコール（ＰＶＡ１０３：クラレ社製）５０部、カチオン性樹脂（ポリアミンアンモニアエピクロロヒドリン、アニオン要求量：６ｍｅｑ／ｇ、分子量：１００，０００）２０部、カチオン性サイズ剤（ＳＳ３３５：日本ＰＭＣ社製）１０部からなる塗工液（固形分：２８％、ハーキュレス粘度：１９．７ｍＰａ・ｓ、Ｂ型粘度：６５０ｍＰａ・ｓ）を用いたこと以外は、実施例１と全く同様にして記録媒体サンプルを得た。塗工液の塗工量は片面４．９ｇ／ｍ２であった。このサンプルの乾燥時に、塗工層の脱落が若干発生した。
【００５８】
<比較例６>
合成シリカＡに代えて合成シリカＧを用いたこと以外は実施例１２と全く同様にして、塗工液（固形分：２３％、ハーキュレス粘度：１２．５ｍＰａ・ｓ、Ｂ型粘度：２８０ｍＰａ・ｓ）を調製し、この塗工液を実施例１２と全く同様にして支持体Ｙに塗工し、記録媒体サンプルを得た。塗工液の塗工量は片面２．５ｇ／ｍ２であった。
【００５９】
<評価>
各実施例及び比較例について、以下の方法で評価を行った。
【００６０】
１）印字濃度
ＳＣＩＴＥＸ６２４０システムプリンター（ＳＣＩＴＥＸ社製）でサンプルにインクジェット印字（黒）し、２４時間後の印字濃度をマクベス濃度計（ＲＤ９１８）で測定した。印字濃度が１．２未満であると、印字濃度の低下が目立って好ましくない。
２）インク吸収性
上記ＳＣＩＴＥＸ６２４０システムプリンターでサンプルにインクジェット印字（黒べた）した際のインクの吸収性について、目視で評価した。
◎：吸収が非常に早い。
○：吸収が早い。
△：吸収が若干遅いが、実使用上問題ないレベル。
×：吸収が遅く、装置汚れや印字部の汚れにつながり、使用不可。
【００６１】
３）耐水性
上記ＳＣＩＴＥＸ６２４０システムプリンターでサンプルに「電」の文字をインクジェット印字（黒）し、３時間経過後に２０μｌの水を印字部に滴下し、耐水性を評価した。
○：印字部の滲みがほとんど見られない。
△：印字部の滲みが見られるが、文字の判別はできる。
×：印字部が滲み、文字の判別がほとんどできない。
４）オフセット印刷適性
オフセット印刷機（印刷速度：７０ｍ／分）で印刷し、評価した。
◎：全く、問題がなく操業できるレベル。
○：わずかに塗工層の粉落ちなどが発生するが、問題がなく操業できるレベル。
△：若干、ブランケットの汚れ、印字部のかすれなどが発生するが、操業可能なレベル。
×：ブランケットの汚れ、印字部のかすれが発生し、操業上問題となるレベル。
【００６２】
５）オンマシンコーターでの塗工適性
○：塗工液の飛散（ジャンピング）、塗工層の脱落がほとんど発生しない。
△：塗工液の飛散（ジャンピング）、塗工層の脱落が若干発生し、操業効率の低下となるレベル。
×：塗工液の飛散（ジャンピング）、塗工層の脱落が発生し、操業上大きな問題となるレベル。
【００６３】
得られた結果を表１、表２に示す。
【表１】
2005096434.tif 000002
【表２】
2005096434.tif 000003
【００６４】
表１、２から明らかなように、各実施例の場合、印字濃度、耐水性、オフセット印刷適性、及びオンマシン塗工適性にいずれも優れ、オフセット印刷及び両面印刷ができ、オンマシントランスファーロールコーターで製造可能なインクジェット記録媒体であることが判明した。
特に、顔料として合成シリカに加え、軽質炭酸カルシウムを含有させた実施例７〜１０の場合、オフセット印刷適性が最も優れたものとなった。なお、塗工量が７ｇ／ｍ２を超えた実施例６の場合、他の実施例に比べてオフセット印刷適性が若干劣ったが実用上問題はなかった。また、合成シリカの製造の際、珪酸ソーダ水溶液を鉱酸のみで中和した実施例１１の場合、塗工量を多く（４．６ｇ／ｍ２以上程度）確保しようとすると、塗工ムラが発生しやすくなったので、塗工量が２．４ｇ／ｍ２となり、塗工性に若干の難があったが、実用上問題はなかった。
【００６５】
これに対して、顔料中の合成シリカの吸油量が２００ｍｌ／１００ｇを超え、平均粒子径が３．０μｍを超えた比較例１の場合、オフセット印刷適性が大幅に低下した。又、顔料中の合成シリカの吸油量が９０ｍｌ／１００ｇ未満で、平均粒子径が１．０μｍ未満である比較例２の場合、印字濃度が大幅に低下した。顔料中の合成シリカの吸油量が２００ｍｌ／１００ｇを超え、ＢＥＴ比表面積が２００ｍ２／ｇを超えた比較例３の場合、オフセット印刷適性とオンマシン塗工適性がいずれも大幅に低下した。塗工液のハーキュレス粘度が３０ｍＰａ・ｓを超えた比較例４の場合、オンマシンゲートロールコーターでの塗工ができなかった。
さらに、顔料中の合成シリカのＢＥＴ比表面積が４５ｍ２／ｇ未満であった比較例５の場合、インク吸収性、オフセット印刷適性が大幅に低下した。平均粒子径が１．０μｍ未満の合成シリカを用いた比較例６の場合、印字濃度が大幅に低下した。